(57)【要約】【課題】放射線検出装置においてセンサーパネルの静電破壊による欠陥の発生をなくして、画像欠陥の無くい高品位な放射線検出装置を提供する。【解決手段】放射線検出装置は、２次元状に配置される光電変換素子部１０２およびその外周部に配置される電極取り出し部１０４を有するセンサーパネル１００と、光電変換素子部１０２上に形成される感光性樹脂保護層から成る蛍光体下地層１、蛍光体層２、蛍光体層２上に設けけられた感光性樹脂保護層から成る蛍光体保護層３を有する。パッシベーション膜１を成す感光性樹脂保護層によって電極取り出し部１０４を保護して蛍光体層２を形成することによりセンサーパネル１００の静電破壊の発生を防止する。また、蛍光体保護層３を感光性樹脂保護層で形成し、電極取り出し部１０４上の感光性樹脂保護層を加熱現像によって除去することにより、蛍光体保護層３の形成時の静電破壊の発生を防止する。【選択図】図１
2006052981.tif 000002
【特許請求の範囲】
【請求項１】
基板上に２次元状に配置された複数の光電変換素子からなる受光部と、少なくとも前記受光部上に設けられた保護層と、前記保護層の周囲の前記基板上に配置された電極取り出し部と、を有するセンサーパネルと、
該センサーパネルの少なくとも前記受光部上に配置された、放射線を前記光電変換素子が感知可能な光に変換する波長変換体と、を有する放射線検出装置であって、
前記センサーパネルは、少なくとも前記電極取り出し部上に設けられた感光性樹脂を除去して形成された開口部を有することを特徴とする放射線検出装置。
【請求項２】
前記センサーパネルと前記波長変換体との間に樹脂層を有することを特徴とする請求項１に記載の放射線検出装置。
【請求項３】
前記樹脂層は、感光性樹脂からなることを特徴とする請求項２に記載の放射線検出装置。
【請求項４】
前記波長変換体は、前記樹脂層上に配された柱状結晶構造を有する蛍光体層と、該蛍光体層の表面および側面を被覆し前記樹脂層と接して配された蛍光体保護層と、を有することを特徴とする請求項２または３に記載の放射線検出装置。
【請求項５】
前記蛍光体保護層は、感光性樹脂からなることを特徴とする請求項４に記載の放射線検出装置。
【請求項６】
前記開口部は、前記電極取り出し部上に配された感光性樹脂からなる前記樹脂層及び前記蛍光体保護層を除去して設けられたことを特徴とする請求項５に記載の放射線検出装置。
【請求項７】
前記波長変換体は、柱状結晶構造を有する蛍光体層と、該蛍光体層を支持する支持部材と、前記蛍光体層の表面及び側面を被覆し前記支持部材と接して配された蛍光体保護層と、を有することを特徴とする請求項２または３に記載の放射線検出装置。
【請求項８】
前記樹脂層は、前記センサーパネルの表面全面に形成された感光性樹脂から、前記電極取り出し部上に配された領域の該感光性樹脂を除去して形成されたことを特徴とする請求項３乃至７のいずれか１項に記載の放射線検出装置。
【請求項９】
前記感光性樹脂は、ポリ尿素からなることを特徴とする請求項１乃至８のいずれか１項に記載の放射線検出装置。
【請求項１０】
請求項１乃至９のいずれか１項に記載の放射線検出装置と、
前記放射線を発生させる放射線源と、
前記放射線検出装置からの信号を画像として処理する信号処理手段と、
前記信号処理手段からの信号を保存する保存手段と、
前記信号処理手段からの信号を表示する表示手段と、
を備えたことを特徴とする放射線検出システム。
【請求項１１】
基板上に２次元状に配置された複数の光電変換素子からなる受光部と、少なくとも前記受光部上に設けられた保護層と、前記保護層の周囲の前記基板上に配置された電極取り出し部と、を有するセンサーパネルと、該センサーパネルの少なくとも前記受光部上に配置された放射線を前記光電変換素子が感知可能な光に変換する蛍光体層を含む波長変換体と、を有する放射線検出装置の製造方法において、
少なくとも前記電極取り出し部上に配された領域は感光性樹脂からなる層により、前記保護層及び前記電極取り出し部を被覆する被覆工程と、
前記層上に波長変換体を配置する配置工程と、
前記配置工程の後、前記電極取り出し部上の前記感光性樹脂を除去して前記電極取り出し部上を露出する開口部と前記保護層上に配された樹脂層を形成する形成工程と、
を有することを特徴とする放射線検出装置の製造方法。
【請求項１２】
前記被覆工程は、前記感光性樹脂への露光の有無により前記電極取り出し部上に配された領域の前記層を除去可能な層とする工程を更に有し、
前記形成工程は、前記除去可能な層を除去することにより前記開口部及び前記樹脂層を形成することを特徴とする請求項１１に記載の放射線検出装置の製造方法。
【請求項１３】
前記被覆工程は、前記保護層及び前記電極取り出し部を感光性樹脂からなる層により被覆し、前記電極取り出し部上に配された領域の前記層への露光の有無により前記領域の前記層を除去可能な層とする工程であることを特徴とする請求項１１または１２に記載の放射線検出装置の製造方法。
【請求項１４】
前記形成工程は、前記層上に蛍光体層を形成する工程と、前記蛍光体層の表面及び側面を被覆し前記層に接する蛍光体保護層を形成する工程と、を有する請求項１１乃至１３のいずれか１項に記載の放射線検出装置の製造方法。
【請求項１５】
少なくとも前記電極取り出し部上に配された領域の前記蛍光体保護層は感光性樹脂からなり、
前記形成工程は、前記領域の前記蛍光体保護層への露光の有無により前記領域の蛍光体保護層を除去可能な蛍光体保護層とする工程を更に有し、
前記電極取り出し部上の前記感光性樹脂を除去する工程は、前記除去可能な層と前記除去可能な蛍光体保護層とを同時に除去することを特徴とする請求項１４に記載の放射線検出装置の製造方法。
【請求項１６】
前記感光性樹脂は、露光しないことにより除去可能となるネガタイプの感光性樹脂であることを特徴とする請求項１１乃至１５のいずれか１項記載の放射線検出装置の製造方法。
【請求項１７】
前記感光性樹脂は、ポリ尿素からなる有機膜であることを特徴とする請求項１１乃至１６のいずれか１項記載の放射線検出装置の製造方法。
【請求項１８】
前記除去工程は、前記除去可能な層及びまたは前記除去可能な蛍光体保護層を加熱現像により除去することを特徴とする請求項１２乃至１７のいずれか１項記載の放射線検出装置の製造方法。
【発明の詳細な説明】
【技術分野】
【０００１】
本発明は、医療診断機器、非破壊検査機器等に用いられるシンチレータパネル、放射線検出装置、その製造方法、及び放射線検出システムに関し、特に、Ｘ線撮影等に用いられるシンチレータパネル、放射線検出装置および放射線検出システムに関する。なお、本明細書においては、放射線の範疇に、Ｘ線、γ線などの電磁波も含むものとして説明する。
【背景技術】
【０００２】
従来、Ｘ線蛍光体層が内部に備えられた蛍光スクリーンと両面塗布剤とを有するＸ線フィルムシステムが一般的にＸ線写真撮影に使用されてきた。しかし、最近、Ｘ線蛍光体層と２次元光検出器とを有するデジタル放射線検出装置の画像特性が良好であること、また、データがデジタルデータであるためネットワーク化したコンピュータシステムに取り込むことによってデータの共有化が図られる利点があることから、デジタル放射線検出装置について盛んに研究開発が行われ、種々の特許出願も行われている。
【０００３】
これらデジタル放射線検出装置の中でも、高感度で高鮮鋭な装置として、特許文献１、２等に開示されているように、複数のフォトセンサー及びＴＦＴ（Thin Film Transistor：薄膜トランジスタ）等の電気素子が２次元に配置されている光電変換素子部からなる光検出器上に放射線を光電変換素子で検出可能な光に変換するための蛍光体層を支持基板に形成したシンチレータパネルを貼り合わせてなる放射線検出装置（「貼り合わせタイプ」又は「間接タイプ」等とも言う）が知られている。
【０００４】
また、特許文献３等に開示されているように、複数のフォトセンサー及びＴＦＴ等の電気素子が２次元に配置されている光電変換素子部からなる光検出器上に放射線を光電変換素子で検出可能な光に変換するための蛍光体層を直接形成してなる放射線検出装置（「直接蒸着タイプ」又は「直接タイプ」等とも言う）が知られている。
【０００５】
図９は、従来例の直接蒸着タイプの放射線検出装置を示す断面図である。図９中、１０１はガラス基板、１０２はアモルファスシリコンを用いたフォトセンサーとＴＦＴからなる光電変換素子部、１０３は配線部、１０４は電極取り出し部（電極パッド部又はボンディングパッド部等とも言う）、１０５は窒化シリコン等よりなるセンサー保護層（パネル保護層）を示し、これら１０１〜１０５によってセンサーパネル１００が構成される。センサーパネル１００上には、光電変換素子部１０２に対応するように蛍光体下地層となるパッシベーション膜（又は保護層等とも言う）２０１を介して蛍光体層２０２が形成され、その上部が蛍光体保護層２０３に覆われている。この蛍光体保護層２０３は、蛍光体層２０２と共にその周囲のパッシベーション膜２０１及び電極取り出し部１０４上に亘って形成された後に、電極取り出し部１０４上に形成された部分が引き剥がされる。このため、電極取り出し部１０４上の蛍光体保護層２０３がセンサーパネル１００から切断された後に、その端部に被覆樹脂からなる樹脂枠２０４が形成される。
【特許文献１】特開２０００−９８４５号公報
【特許文献２】特開平９−１４５８４５号公報
【特許文献３】特開平５−１８０９４５号公報
【発明の開示】
【発明が解決しようとする課題】
【０００６】
これら従来例においては、電極取り出し部１０４は、検出用集積回路ＩＣが実装されたフレキシブル回路基板の端子部（不図示）と、異方導電性接着剤でパネルと熱圧着によって貼り合わされる。このため、電極取り出し部１０４上は、パッシベーション膜２０１や蛍光体保護層２０３によって覆われることはない。
【０００７】
従って、従来例においては、電極取り出し部１０４が剥き出しの状態のままで、蛍光体層２０２および蛍光体保護層２０３の形成またはシンチレータパネルの貼り合わせを行っていた。このため、センサーパネル１００をハンドリング中に、剥き出しの電極取り出し部１０４からセンサーパネル１００の配線部１０３が静電気によって破壊されるいわゆる静電破壊による欠陥が発生する恐れがあった。
【０００８】
また、蛍光体保護層２０３が形成されたあとで電極取り出し部１０上に形成された蛍光体保護層２０３を剥離して電極取り出し部１０４を開口する際に、剥離帯電による静電破壊が発生する恐れがあった。また、シンチレータパネルをセンサーパネル１００に貼り合わせる際に電極取り出し部１０４が剥き出しの状態では静電破壊が発生する恐れがあった。
【０００９】
また、蛍光体層２０２の形成時またはシンチレータパネルの貼り合わせ時の静電破壊を防止する目的で、電極取り出し部１０４に帯電防止樹脂テープで被覆するような場合、該被覆テープをセンサーパネル１００から引き剥がすときには、どのような高性能の樹脂であっても静電気の発生をゼロにすることは不可能であって同様にして静電破壊による欠陥が発生する恐れがあった。
【００１０】
本発明の目的は、センサーパネルの静電破壊による欠陥をなくし、かつ、端部処理の工程を簡略化することによって、画像欠陥の少ない高品位で耐久性の高い放射線検出装置およびその製造方法を提供することにある。
【課題を解決するための手段】
【００１１】
上記目的を達成するため、本発明に係る放射線検出装置は、基板上に２次元状に配置された複数の光電変換素子からなる受光部と、少なくとも前記受光部上に設けられた保護層と、前記保護層の周囲の前記基板上に配置された電極取り出し部と、を有するセンサーパネルと、該センサーパネルの少なくとも前記受光部上に配置された、放射線を前記光電変換素子が感知可能な光に変換する波長変換体と、を有する放射線検出装置であって、前記センサーパネルは、少なくとも前記電極取り出し部上に設けられた感光性樹脂を除去して形成された開口部を有することを特徴とする。
【００１２】
本発明に係る放射線検出装置において、前記センサーパネルと前記波長変換体との間に樹脂層を有してもよい。また、前記樹脂層は、感光性樹脂からなってもよい。
【００１３】
本発明に係る放射線検出装置において、前記波長変換体は、前記樹脂層上に配された柱状結晶構造を有する蛍光体層と、該蛍光体層の表面および側面を被覆し前記樹脂層と接して配された蛍光体保護層と、を有してもよい。前記蛍光体保護層は、感光性樹脂からなってもよい。前記開口部は、前記電極取り出し部上に配された感光性樹脂からなる前記樹脂層及び前記蛍光体保護層を除去して設けられてもよい。
【００１４】
本発明に係る放射線検出装置において、前記波長変換体は、柱状結晶構造を有する蛍光体層と、該蛍光体層を支持する支持部材と、前記蛍光体層の表面及び側面を被覆し前記支持部材と接して配された蛍光体保護層と、を有してもよい。
【００１５】
また、前記樹脂層は、前記センサーパネルの表面全面に形成された感光性樹脂から、前記電極取り出し部上に配された領域の該感光性樹脂を除去して形成されてもよい。
【００１６】
また、前記感光性樹脂は、ポリ尿素からなってもよい。
【００１７】
本発明に係る放射線検出システムは、上記いずれか１項に記載の放射線検出装置と、前記放射線を発生させる放射線源と、前記放射線検出装置からの信号を画像として処理する信号処理手段と、前記信号処理手段からの信号を保存する保存手段と、前記信号処理手段からの信号を表示する表示手段と、を備えたことを特徴とする。
【００１８】
本発明に係る放射線検出装置の製造方法は、基板上に２次元状に配置された複数の光電変換素子からなる受光部と、少なくとも前記受光部上に設けられた保護層と、前記保護層の周囲の前記基板上に配置された電極取り出し部と、を有するセンサーパネルと、該センサーパネルの少なくとも前記受光部上に配置された放射線を前記光電変換素子が感知可能な光に変換する蛍光体層を含む波長変換体と、を有する放射線検出装置の製造方法において、少なくとも前記電極取り出し部上に配された領域は感光性樹脂からなる層により、前記保護層及び前記電極取り出し部を被覆する被覆工程と、前記層上に波長変換体を配置する配置工程と、前記配置工程の後、前記電極取り出し部上の前記感光性樹脂を除去して前記電極取り出し部上を露出する開口部と前記保護層上に配された樹脂層を形成する形成工程と、を有することを特徴とする。
【００１９】
本発明に係る放射線検出装置の製造方法において、前記被覆工程は、前記感光性樹脂への露光の有無により前記電極取り出し部上に配された領域の前記層を除去可能な層とする工程を更に有し、前記形成工程は、前記除去可能な層を除去することにより前記開口部及び前記樹脂層を形成してもよい。
【００２０】
また、前記被覆工程は、前記保護層及び前記電極取り出し部を感光性樹脂からなる層により被覆し、前記電極取り出し部上に配された領域の前記層への露光の有無により前記領域の前記層を除去可能な層とする工程であってもよい。
【００２１】
また、前記形成工程は、前記層上に蛍光体層を形成する工程と、前記蛍光体層の表面及び側面を被覆し前記層に接する蛍光体保護層を形成する工程と、を有してもよい。
【００２２】
本発明に係る放射線検出装置の製造方法において、少なくとも前記電極取り出し部上に配された領域の前記蛍光体保護層は感光性樹脂からなり、前記形成工程は、前記領域の前記蛍光体保護層への露光の有無により前記領域の蛍光体保護層を除去可能な蛍光体保護層とする工程を更に有し、前記電極取り出し部上の前記感光性樹脂を除去する工程は、前記除去可能な層と前記除去可能な蛍光体保護層とを同時に除去することを特徴とする。
【００２３】
また、前記感光性樹脂は、露光しないことにより除去可能となるネガタイプの感光性樹脂であってもよい。
【００２４】
また、前記感光性樹脂は、ポリ尿素からなる有機膜であってもよい。
【００２５】
また、前記除去工程は、前記除去可能な層及びまたは前記除去可能な蛍光体保護層を加熱現像により除去してもよい。
【発明の効果】
【００２６】
本発明によれば、蛍光体層形成時において感光性樹脂から成る樹脂層をパネル全面に設けることにより、蛍光体層形成時にセンサーパネルの静電破壊による欠陥を防止することが可能となり、画像欠陥の少ない高品位で耐久性の高い放射線検出装置を得ることができる。また、電極取り出し部に帯電防止樹脂テープで被覆して引き剥がす工程が必要でなくなるため、端部処理の工程を簡略化することもできる。
【００２７】
また、蛍光体保護層を感光性樹脂で形成した場合には、蛍光体下地層を成す感光性樹脂保護層と同時に除去することにより、蛍光体保護層形成時にセンサーパネルの静電破壊による欠陥の発生を防止することができ、より一層高品位で耐久性の高い放射線検出装置を得ることができる。
【発明を実施するための最良の形態】
【００２８】
以下、本発明の実施形態について図面を用いて詳細に説明する。
【００２９】
図１は、本実施形態の直接蒸着タイプの放射線検出装置の要部を示す断面図である。図２は、本実施形態の放射検出装置のセンサーパネル全体を含む断面図である。図３（ａ）〜（ｄ）及び図４（ａ）〜（ｃ）は、本発明の放射線検出装置の製造方法を示す断面図である。
【００３０】
図１及び図２に示す放射線検出装置において、１０１は基板、１０２は基板１０１上に２次元状に形成され且つアモルファスシリコンを用いたフォトセンサーとＴＦＴからなる画素に対応する光電変換素子部、１０３はガラス基板１０１上に形成され且つ光電変換素子部１０２に接続される配線部、１０４は配線部１０３に接続される電極取り出し部（電極パッド部）、１０５は光電変換素子部１０２及び配線部１０３を覆い且つ窒化シリコン等よりなるセンサー保護層をそれぞれ示し、これら各要素１０１〜１０５によってセンサーパネル（「２次元光検出器」又は「光電変換パネル」等とも呼ぶ）１００が構成される。センサー保護層１０５上には、さらに感光性樹脂からなるパッシベーション膜（樹脂層）１を介して柱状結晶構造を有するＣｓＩ：Ｔｌからなる蛍光体層２が設けられ、蛍光体層２を被覆しパッシベーション膜１と接するように蛍光体保護層３が設けられている。本実施形態において、感光性樹脂からなる蛍光体保護層３が設けられている。
【００３１】
また、放射線検出装置においては、センサーパネルをセンサーパネル１００の電極取り出し部１０４には、検出用集積回路ＩＣが実装されたフレキシブル回路基板の端子部（図示しない）が異方導電性接着剤（接続部）を介して貼り合わされる。
【００３２】
基板１０１は、光電変換素子部１０２、配線部１０３からなる受光部が形成されるものであり、材料として、ガラス、耐熱性プラスチック等を好適に用いることができる。
【００３３】
光電変換素子部１０２は、蛍光体層２によって放射線から変換された光を電荷に変換する、例えば、アモルファスシリコンなどの材料を用いたＭＩＳ型センサー、ＰＩＮ型センサー、ＴＦＴ型センサー等のフォトセンサーと、フォトセンサーに対応して設けられたスイッチング素子、例えばアモルファスシリコンからなる薄膜トランジスタ（ＴＦＴ）等からなる。
【００３４】
配線部１０３は、信号配線の一部や光電変換素子に電圧（Ｖｓ）を印加するバイアス配線、又は駆動配線を示す。光電変換素子部１０２で光電変換された信号はＴＦＴによって読み出され、信号配線を介して信号処理回路に出力される。また行方向に配列されたＴＦＴのゲートは行ごとに駆動配線に接続され、ＴＦＴ駆動回路により行毎にＴＦＴが選択される。信号処理回路及びＴＦＴ駆動回路は基板１０１外に設けられ、光電変換素子部１０２とは電極取り出し部１０４を介して接続される。センサー保護層１０５は、受光部を被覆して保護するためのものであり、ＳｉＮ，ＳｉＯ２などの無機膜が好ましい。
【００３５】
パッシベーション膜１は、センサーパネル１００の剛性を保持する機能及びセンサーパネルの表面を平坦化する機能を有する。本実施形態におけるパッシベーション膜１は、蛍光体層２が形成される前にセンサーパネル１００の全面を樹脂により被覆して設けられ、蛍光体層２が形成された後にセンサーパネル１００の電極取り出し部１０４が設けられる開口部（露出部）（後述する図４（ｃ）中の開口部１３、図６（ｂ）中の開口部９参照）となる領域の樹脂を除去して形成される。パッシベーション膜１の材料としては、感光性樹脂を用いることが好ましい。感光性樹脂を用いることにより、電極取り出し部１０４が設けられる開口部となる領域と、それ以外の領域とでの光照射の有無により樹脂の状態を制御することが容易となり、開口部となる領域の樹脂の除去が容易に行うことができる。また、本実施形態におけるパッシベーション膜１は、蛍光体層２の形成前に少なくとも電極取り出し部１０４を覆う領域が感光性樹脂で形成され、それ以外の領域が非感光性樹脂で形成されていてもよい。感光性樹脂としては、光照射によって未露光部の除膜が不可能になる所謂ポジタイプの樹脂、または、同様にして光照射によって未露光部の除膜が可能になる所謂ネガタイプの樹脂を用いることができる。上記ネガタイプの感光性樹脂としては、例えばポリ尿素からなる有機膜が好適に用いられる。
【００３６】
蛍光体層２は、放射線を光電変換素子部１０２が感知可能な波長の光に変換するものであり、柱状結晶構造を有する蛍光体が好ましい。柱状結晶構造を有する蛍光体は、発生した光が柱状結晶内を伝搬するので光散乱が少なく、解像度を向上させることができる。ただし、蛍光体層２として柱状結晶構造を有する蛍光体以外の材料を用いてもよい。柱状結晶構造を有する蛍光体層２の材料としては、ハロゲン化アルカリを主成分とする材料が用いられる。たとえば、ＣｓＩ：Ｔｌ、ＣｓＩ：Ｎａ、ＣｓＢｒ：Ｔｌが用いられる。その作製方法は、たとえばＣｓＩ：Ｔｌでは、ＣｓＩとＴｌＩを同時に蒸着することで形成できる。
【００３７】
蛍光体保護層３は、蛍光体層２に対して、外気からの水分の侵入を防止する防湿保護機能及び衝撃により構造破壊を防止する衝撃保護機能を有するものである。蛍光体保護層３の厚さは２０〜２００μｍが好ましい。２０μｍ以下では、蛍光体層２表面の凹凸、及びスプラッシュ欠陥を完全に被覆することができず、防湿保護機能が低下する恐れがある。一方、２００μｍを超えると蛍光体層２で発生した光もしくは反射層で反射された光の蛍光体保護層３内での散乱が増加し、取得される画像の解像度及びＭＴＦ（Ｍｏｄｕｌａｔｉｏｎ  Ｔｒａｎｓｆｅｒ  Ｆａｎｃｔｉｏｎ）が低下する恐れがある。本実施形態において、蛍光体保護層３としては、上記パッシベーション膜１と同様の感光性樹脂が好適に用いられる。上記のように蛍光体保護層３とし感光性樹脂を用いることにより、電極取り出し部１０４上のパッシベーション膜１と蛍光体保護層３を同時に除去して開口部（後述する図４（ｃ）中の開口部１３、図６（ｂ）中の開口部９参照）を形成することが可能となり、電極取り出し部１０４の露出が蛍光体層２及び蛍光体保護層３の形成後に容易に行うことができる。また、本実施形態における蛍光体保護層３としては、感光性樹脂以外の層、例えばポリパラキシリレン製の有機膜やホットメルト樹脂を用いたものでもよい。
【００３８】
なお、蛍光体保護層３として用いられるホットメルト樹脂は、水や溶剤を含まない、室温で固体であり、１００％不揮発性の熱可塑性材料からなる接着性樹脂と定義される（Ｔｈｏｍａｓ.ｐ.Ｆｌａｎａｇａｎ,Ａｄｈｅｓｉｖｅ Ａｇｅ,９,Ｎｏ３,２８（１９９６））。ホットメルト樹脂は、樹脂温度が上昇すると溶融し、樹脂温度が低下すると固化されるものである。ホットメルト樹脂は、加熱溶融状態で、他の有機材料、および無機材料に接着性をもち、常温で固体状態となり接着性を持たないものである。また、ホットメルト樹脂は極性溶媒、溶剤、および水を含んでいないので、蛍光体層２（例えば、ハロゲン化アルカリからなる柱状結晶構造を有する蛍光体層）に接触しても蛍光体層２を溶解しないため、蛍光体保護層３として使用され得る。ホットメルト樹脂は、熱可塑性樹脂を溶剤に溶かし溶媒塗布法によって形成された溶剤揮発硬化型の接着性樹脂とは異なる。またエポキシ等に代表される化学反応によって形成される化学反応型の接着性樹脂とも異なる。
【００３９】
ホットメルト樹脂材料は、主成分であるベースポリマー（ベース材料）の種類によって分類され、ポリオレフィン系、ポリエステル系、ポリアミド系等を用いることができる。蛍光体保護層１０として、防湿性が高く、また蛍光体から発生する可視光線を透過する光透過性が高いことが重要である。蛍光体保護層１０として必要とされる防湿性を満たすホットメルト樹脂としてポリオレフィン系樹脂、ポリエステル系樹脂が好ましい。特に吸湿率が低いポリオレフィン樹脂を用いることが好ましい。また光透過性の高い樹脂として、ポリオレフィン系樹脂が好ましい。したがって蛍光体保護層１０としてポリオレフィン系樹脂をベースにしたホットメルト樹脂がより好ましい。ポリオレフィン樹脂は、エチレン−酢酸ビニル共重合体、エチレン−アクリル酸共重合体、エチレン−アクリル酸エステル共重合体、エチレン−メタクリル酸共重合体、エチレン−メタクリル酸エステル共重合体および、アイオノマー樹脂から選ばれる少なくとも１種を主成分として含有することが好ましい。エチレン酢酸ビニル共重合体を主成分とするホットメルト樹脂としてヒロダイン７５４４（ヒロダイン工業製）、エチレン−アクリル酸エステル共重合体を主成分とするホットメルト樹脂としてＯ−４１２１（倉敷紡績製）、エチレン−メタクリル酸エステル共重合体を主成分とするホットメルト樹脂としてＷ−４１１０（倉敷紡績製）、エチレン−アクリル酸エステル共重合体を主成分とするホットメルト樹脂としてＨ−２５００（倉敷紡績製）、エチレン−アクリル酸共重合体を主成分とするホットメルト樹脂としてＰ−２２００（倉敷紡績製）、エチレン−アクリル酸エステル共重合体を主成分とするホットメルト樹脂としてＺ−２（倉敷紡績製）等を用いることができる。
【００４０】
また、蛍光体保護層３を被覆して反射層（不図示）及び反射層保護層（不図示）を適宜設けても良い。
【００４１】
反射層は、蛍光体層２で変換して発せられた光のうち、光電変換素子部１０２と反対側に進行した光を反射して光電変換素子部１０２に導くことにより、光利用効率を向上させる機能を有するものである。また、反射層は、光電変換素子部１０２に蛍光体層２で発生された光以外の外部光線を遮断し、光電変換素子部１０２にノイズが入ることを防止する機能を更に有する。反射層としては、金属箔または金属薄膜を用いることが好ましく、反射層の厚さは１〜１００μｍが好ましい。１μｍより薄いと反射層の形成時にピンホール欠陥が発生しやすく、また遮光性に劣る。一方、１００μｍを超えると、放射線の吸収量が大きく被撮影者が被爆する線量の増加につながる恐れがあり、また、蛍光体層２とセンサーパネル１００の表面との段差を隙間無く覆うことが困難となる恐れがある。反射層の材料としては、アルミニウム、金、銅、アルミ合金、などの特に限定されない金属材料を用いることができるが、反射特性の高い材料としては、アルミニウム、金が好ましい。
【００４２】
反射層保護層は、反射層の衝撃による破壊、及び水分による腐食を防止する機能を有し、樹脂フィルムを用いることが好ましい。反射層保護層の材料としては、ポリエチレンテレフタレート、ポリカーボネート、塩化ビニル、ポリエチレンナフタレート、ポリイミド、などのフィルム材料を用いることが好ましい。反射層保護層の厚さは１０〜１００μｍが好ましい。
【００４３】
次に、図３（ａ）〜（ｄ）及び図４（ａ）〜（ｃ）を参照して、図１および図２に示す放射線検出装置の製造方法を説明する。
【００４４】
まず、図３（ａ）に示すように、センサーパネル１００上の画素領域および電極パッド領域を含む全面にパッシベーション膜１となる感光性樹脂を形成する。パッシベーション膜１を構成する感光性樹脂は、センサーパネル１００の剛性を保持するとともに電極取り出し部１０４を電気的に保護する機能を有するものである。
【００４５】
本実施形態で使用できる感光性樹脂は、光照射によって未露光部の除膜が不可能になる所謂ポジタイプの樹脂、または、同様にして光照射によって未露光部の除膜が可能になる所謂ネガタイプの樹脂を用いることができるが、特に熱等によるドライ工程で現像を行うことが可能な材料が好適である。例えば、ポリ尿素を例示できる。ドライ工程で現像を行うことが可能な材料を用いることにより、潮解性を有する、例えばＣｓＩ：Ｔｌなどの柱状結晶構造を有する蛍光体層を形成した後に電極取り出し部１０４を露出する際に、蛍光体層への悪影響を少なくすることが可能となる。
【００４６】
パッシベーション膜１の形成方法としては、所謂スピンコーティングのような塗布方式、または、蒸着のようなドライ方式が用いられる。
【００４７】
蛍光体層２及び蛍光体保護層３を形成する工程またはシンチレータパネルを貼り合わせる工程において、この感光性樹脂からなるパッシベーション膜１が電極取り出し部１０４上に設けられていることによって、センサーパネル１００のハンドリング中や、蛍光体層２の形成中にセンサーパネル１００を静電気から保護し、静電気破壊を防止することができる。
【００４８】
次いで、パッシベーション膜１として用いる感光性樹脂がネガタイプのものであれば、図３（ｂ）に示すように、電極取り出し部１０４をマスク（遮光マスク）１２で遮光した状態で、パネル全面を露光する（図中の符号１１参照）。これにより、図３（ｃ）に示すように、パッシベーション膜１となる感光性樹脂に、露光部（第１のパッシベーション膜部を成す第１の部分）１ａと未露光部（第２のパッシベーション膜部を成す第２の部分）１ｂとが形成される。この場合、パネル面に光が照射されるネガタイプの露光においては、センサーパネル１００の感度がない領域の波長を選択できる材料を用いることによって、センサーパネル１００に影響なく露光することが必要となる。上記工程に好適な樹脂として、ポリ尿素を例示できる。
【００４９】
次いで、図３（ｄ）に示すように、センサーパネル１００上の蛍光体下地層となるパッシベーション膜１上に柱状結晶構造を有するＣｓＩ：Ｔｌからなる蛍光体層２を蒸着して形成し、さらに蛍光体保護層３を形成する。本実施形態の蛍光体保護層３として用いられる感光性樹脂も、上記パッシベーション膜１で用いたものと同様の材料及び形成方法が使用され得る。
【００５０】
次いで、図４（ａ）に示すように、再度、電極取り出し部１０４をマスク１２で遮光した後、上記と同様に、パネル全面を露光する（図中の符号１１参照）。これにより、図４（ｂ）に示すように、感光性樹脂からなる蛍光体保護層３に、露光部（第１の蛍光体保護層部を成す第１の部分）３ａと未露光部（第２の蛍光体保護層部を成す第２の部分）３ｂとが形成される。
【００５１】
次いで、パネル全体を加熱現像することにより、図４（ｃ）に示すように、電極取り出し部１０４上の光が遮光されたパッシベーション膜１の未露光部１ｂ及び蛍光体保護層３の未露光部３ｂを除膜して開口部（露出部）１３を形成し、これによりその下部に位置する電極取り出し部１０４を露出させることができる。
【００５２】
従って、本実施形態によれば、パッシベーション膜１と蛍光体保護層（パネル保護層）３の除去を同時に行えるので、蛍光体保護層３を除くときに物理的にパネルを保護する必要もない。これにより、電極取り出し部１０４が剥き出しの状態のままで、蛍光体層２０２および蛍光体保護層２０３が形成されることがなくなり、パネルハンドリング中や、蛍光体層２の形成中にセンサーパネル１００を静電気から保護し、静電気破壊を防止することができる。
【００５３】
即ち、感光性樹脂からなるパッシベーション膜１によって電極取り出し部１０４を保護した状態で、蛍光体層２を形成することによりセンサーパネル１００の静電破壊の発生を防止することができ、さらにまた蛍光体保護層３を感光性樹脂で形成し、電極取り出し部１０４上のパッシベーション膜１（第２のパッシベーション膜部１ｂ）を加熱現像によって除去することにより、蛍光体保護層３の形成時の静電破壊の発生を防止することができる。
【００５４】
また、電極取り出し部１０４に帯電防止樹脂テープで被覆して引き剥がす工程が必要でなくなるため、端部処理の工程を簡略化することもできる。
【００５５】
また、蛍光体層２を形成した後に、ドープ材料を活性化するために１６０度以上２４０度以下望ましくは２００℃で４ｈｒ以上時間かけてアニールする必要がある。従って、蛍光体層２のアニール工程と感光性樹脂保護層の除去工程を同時に行うことができるので、工程時間の短縮を図ることもできる。
【００５６】
なお、上記実施形態では、パッシベーション膜１または蛍光体保護層３として用いる感光性樹脂がネガタイプの場合を説明しているが、これがポジタイプの場合は、電極取り出し部１０４上に位置する部分（第２の部分）以外の領域（第１の部分）をマスク１２で遮光してパネル全面を露光し、その電極取り出し部１０４上の露光部（第２の部分）を加熱現像により除膜すればよい。
【００５７】
また、本実施形態では、パッシベーション膜１及び蛍光体保護層３のいずれも感光性樹脂で構成した場合を説明しているが、本発明はこれに限定されず、少なくともパッシベーション膜１の電極取り出し部１０４上の部分に感光性樹脂を形成する構成であれば、適用可能である。
【００５８】
例えば、図５に示すように、センサーパネル１００上のパッシベーション膜７として非感光性樹脂を用いてもよい。この場合は、電極取り出し部１０４上の部分（第２の部分）のみに感光性樹脂からなる樹脂層８を形成し、その他は上記と同様の工程を用いて放射線検出装置を得ることにより、上記と同様の効果を得ることができる。
【００５９】
また、図６（ａ）に示すように、蛍光体保護層１０として非感光性樹脂保護層を用いてもよい。この場合は、蛍光体層２の形成後に、図６（ｂ）に示すように、加熱現像して、感光性樹脂からなるパッシベーション膜１の未露光部（第２の部分）１ｂを除膜して開口部（露出部）９を形成し、その後に、図６（ｃ）に示すように、蛍光体層２上に非感光性樹脂からなる蛍光体保護層１０を形成する。これによって、上記と同様に、蛍光体層２形成時の静電気破壊を防止する効果を得ることができる。
【００６０】
また、本実施形態では、センサーパネル１００として、ガラス基板上にアモルファスシリコンを用いたフォトセンサーとＴＦＴからなる光電変換素子部１０２を形成した場合について説明したが、ＣＣＤやＣＭＯＳセンサ等を２次元状に配置した撮像素子を形成した半導体単結晶基板上に蛍光体下地層１及び蛍光体層２を配置することで、放射線検出装置を構成することができる。
【００６１】
また、本実施形態では、直接蒸着タイプの放射線検出装置について説明したが、貼り合わせタイプの放射線検出装置においても適用可能であることは言うまでもない。
【００６２】
次に、本実施形態に係る放射線検出装置の実施例を説明する。
【実施例１】
【００６３】
まず、図３（ａ）に示すように、基板１０１上の非晶質シリコンから成る半導体薄膜上にフォトセンサーとＴＦＴからなる光電変換素子部（光検出素子（画素））１０２及び配線部１０３を形成し、その上にＳｉＮＸからなるセンサー保護層１０５と電極取り出し部１０４とを形成して、センサーパネル１００を形成し、そのセンサーパネル１００上の表面全面に感光性樹脂からなるパッシベーション膜１を形成した。この感光性樹脂として、ジフェニルメタンジイソシアナートとジアミノジフェニルメタンのふたつのモノマーを用いて蒸着重合法により厚さ４μｍのポリ尿素からなる有機膜を形成した。
【００６４】
次に、図３（ｂ）に示すように、感光性樹脂からなるパッシベーション膜１が形成されたセンサーパネル１００の電極取り出し部１０４をマスク１２で遮光し、露光装置（キヤノン製、製品名：ＰＬＡ−５０１ＦＡ、５００Ｗ、光源：Ｘｅ−Ｈｇランプ）を用い、露光波長２６０−３３０ｎｍで第１の露光を行い、図３（ｃ）に示すように、感光性樹脂からなるパッシベーション膜１に、露光部（第１の部分）１ａと、未露光部（第２の部分）１ｂとを得た。
【００６５】
次に、図３（ｄ）に示すように、パッシベーション膜１の露光部１ａの画素領域に対応する位置にヨウ化セシウム（ＣｓＩ）を蒸着して、蛍光体層２を得た。
【００６６】
次に、蛍光体層２を形成したセンサーパネル１００の全面に、上記パッシベーション膜１と同様の条件で、感光性樹脂からなる蛍光体保護層３を形成し、図４（ａ）に示すように、上記第１の露光と同様の条件で、電極取り出し部１０４上をマスク１２で遮光して第２の露光を行い、図４（ｂ）に示すように、感光性樹脂からなる蛍光体保護層３に、露光部（第１の部分）３ａと、未露光部（第２の部分）３ｂとを形成した。
【００６７】
次いで、得られたパネルを圧力０．０１Ｐａ、温度２２０度の条件で１０分間保持して、加熱現像することにより、図４（ｃ）に示すように、パッシベーション膜１の未露光部１ｂ及び蛍光体保護層３の未露光部３ｂを同時に除去して開口部（露出部）１３を形成し、その開口部１３に位置する電極取り出し部１０４を露出させ、かつ、蛍光体保護層３および蛍光層２の形成されたパネルを得た。得られたパネルの電極取り出し部１０４に、異方導電性接着剤を介してフレキシブル回路基板の端子部（図示しない）を熱圧着して、放射線検出装置を得た。
【００６８】
上記で得られた放射線検出装置に対して、Ｘ線を照射して画像欠陥を観察したところ、静電破壊が原因と思われる欠陥は検出されなかった。
【実施例２】
【００６９】
まず、図５に示すように、実施例１と同様にして得られたセンサーパネル１００上に、パッシベーション膜７（第１の部分）として、非感光性樹脂であるポリイミド樹脂をスリットコートし、温度２５０度、４時間の条件で硬化させてパッシベーション膜７を形成した。また、得られたパネルの電極取り出し部１０４上に、実施例１のパッシベーション膜１と同様の条件で、感光性樹脂からなる樹脂層８（第２の部分）として、ポリ尿素膜を形成し、その他は実施例１と同様の工程により、樹脂層８の露光、蛍光体層及び蛍光体保護層の形成、蛍光体保護層の露光、及び加熱現像を行い、蛍光体保護層の未露光部と共に樹脂層８を除去して、放射線検出装置を得た。
【００７０】
上記で得られた放射線検出装置に対して、Ｘ線を照射して画像欠陥を観察したところ、静電破壊が原因と思われる欠陥は検出されなかった。
【実施例３】
【００７１】
まず、図６（ａ）に示すように、実施例１と同様の条件で、パッシベーション１として、感光性樹脂であるポリ尿素膜をセンサーパネル１００の全面に形成し、さらに蛍光体層２を形成した。
【００７２】
次いで、図６（ｂ）に示すように、得られたパネルを加熱現像して、感光性樹脂からなるパッシベーション膜１の未露光部（第２の部分）１ｂを除去して開口部（露出部）９を形成し、その開口部９内に、露出させた電極取り出し部１０４を得た。
【００７３】
次いで、図６（ｃ）に示すように、得られたパネルの蛍光体層２上に、ホットメルト樹脂からなる蛍光体保護層と、厚さ２０μｍのＡｌからなる反射層と、厚さ５０μｍのＰＥＴ（ポリエチレンテレフタレート）樹脂フィルムからなる反射層保護層とを重ね合わせて、非感光性樹脂からなる蛍光体保護部材１０を形成した。
【００７４】
これにより、電極取り出し部１０４を露出し、かつ、蛍光体保護部材１０および蛍光層２が形成されたセンサーパネル１００を得た。得られたパネルセンサーパネル１００上の電極取り出し部１０４に、異方導電性接着剤を介してフレキシブル回路基板の端子部（図示しない）を熱圧着して、放射線検出装置を得た。
【００７５】
なお、本実施例では蛍光体保護部材１０を形成する前に電極取り出し部１０４の露出を行ったが、蛍光体保護部材１０の形成後に電極取り出し部１０４の露出を行ってもよい。蛍光体保護部材１０の形成後に電極取り出し部１０４の露出を行うことにより、蛍光体保護部材１０の形成時に発生しうる静電破壊による画素の欠陥を防止することが可能となる。
【００７６】
上記で得られた放射線検出装置に対して、Ｘ線を照射して画像欠陥を観察したところ、静電破壊が原因と思われる欠陥は検出されなかった。
【実施例４】
【００７７】
上記実施例１〜３は、直接蒸着タイプ（直接タイプ）の放射線検出装置に適用したものであるが、本実施例は、貼り合わせタイプ（間接タイプ）の放射線検出装置に適用したものである。
【００７８】
まず、図７に示すように、実施例１と同様の条件で、基板１０１上の非晶質シリコンから成る半導体薄膜上にフォトセンサーとＴＦＴからなる光電変換素子部（光検出素子（画素））１０２及び配線部１０３を形成し、その上にＳｉＮＸからなる保護膜（第１の保護層）１０５と電極取り出し部１０４とを形成してセンサーパネル１００を形成し、パッシベーション膜１として感光性樹脂であるポリ尿素膜をセンサーパネル１００の全面に形成した。
【００７９】
次いで、図７に示すように、蛍光体支持基板２０１として厚さ1ｍｍのアモルファスカーボン基板上に、反射層保護層２０２、反射層２０３、蛍光体下地層２０Ｘを順次積層した。反射層保護層２０２及び蛍光体下地層２０Ｘとしては厚さ４μｍのポリイミド樹脂を、また反射層２０３には厚さ３０００ÅのＡｌを形成した。
【００８０】
次に蛍光体下地層２０Ｘ上にＣｓＩ：Ｔｌを蒸着して蛍光体層２０４を得た。さらに、蛍光体保護層２０６としてポリパラキシリレン製有機膜を熱ＣＶＤによって１５μｍ形成してシンチレータパネルを得た。
【００８１】
次に、センサーパネル１００の画素領域上にシンチレータパネルをアクリル系粘着剤からなる接着層３０２を介して貼り合わせてパネルを得た。
【００８２】
次いで、得られたパネルを加熱現像して、パッシベーション膜１の未露光部（第２の部分）１ｂを除去して開口部（露出部）９を形成し、その開口部９内に、露出させた電極取り出し部１０４を得た。さらに、蛍光体支持基板２０１上に、上記で説明したホットメルト樹脂／厚さ４０μｍのＡｌ／厚さ５０μｍのＰＥＴ（ポリエチレンテレフタレート）樹脂フィルムとを重ね合わせて防湿保護層２０５を形成した（図中の符号３０１は、シンチレータパネル周囲に形成される封止樹脂を示す）。次いで、得られたパネルのセンサーパネル１００上の電極取り出し部１０４に、異方導電性接着剤を介してフレキシブル回路基板の端子部（図示しない）を熱圧着して、放射線検出装置を得た。
【００８３】
上記で得られた放射線検出装置に対して、Ｘ線を照射して画像欠陥を観察したところ、静電破壊が原因と思われる欠陥は検出されなかった
（応用例）
図８は、本発明による放射線検出装置を用いたＸ線診断システム（放射線検出システム）の応用例を示したものである。
【００８４】
図８において、Ｘ線チューブ６０５０で発生したＸ線６０６０は患者あるいは被験者６０６１の胸部６０６２を透過し、図３に示したような放射線検出装置（イメージセンサ）６０４０に入射する。この入射したＸ線には患者６０６１の体内部の情報が含まれている。Ｘ線の入射に対応してシンチレーター（蛍光体層）は発光し、これをセンサーパネルの光電変換素子が光電変換して、電気的情報を得る。この情報はデジタルに変換され信号処理手段となるイメージプロセッサ６０７０により画像処理され制御室の表示手段となるディスプレイ６０８０で観察できる。
【００８５】
また、この情報は電話回線６０９０等の伝送処理手段により遠隔地へ転送でき、別の場所のドクタールームなど表示手段となるディスプレイ６０８１に表示もしくは光ディスク等の記録手段に保存することができ、遠隔地の医師が診断することも可能である。また記録手段となるフィルムプロセッサ６１００によりフィルム６１１０に記録することもできる。
【産業上の利用可能性】
【００８６】
以上説明したように、本発明は、医療用のＸ線センサ等に応用することが可能であるが、無破壊検査等のそれ以外の用途に応用した場合にも有効である。
【図面の簡単な説明】
【００８７】
【図１】本発明の実施形態（実施例１〜３）に係る放射線検出装置の要部構成を示す断面図である。
【図２】本発明の実施形態に係る放射線検出装置の全体構成を示す断面図である。
【図３】（ａ）〜（ｄ）は、本発明の実施形態に係る放射線検出装置の製造方法を説明する断面図である。
【図４】（ａ）〜（ｃ）は、本発明の実施形態に係る放射線検出装置の製造方法を説明する断面図である。
【図５】本発明の実施形態において、パッシベーション膜を非感光性樹脂で形成した場合の放射線検出装置及びその製造方法を説明する断面図である。
【図６】（ａ）〜（ｃ）は、本発明の実施形態において、蛍光体保護層を非感光性樹脂で形成した場合の放射線検出装置及びその製造方法を説明する断面図である。
【図７】本発明の実施例４に係る放射線検出装置の全体構成を示す断面図である。
【図８】本発明の応用例に係る放射線撮影システムの構成を示す概念図である。
【図９】従来例の放射線検出装置を示す断面図である。
【符号の説明】
【００８８】
１  パッシベーション膜（樹脂層）
１ａ  露光部（第１の部分、第１のパッシベーション膜部）
１ｂ  未露光部（第２の部分、第２のパッシベーション膜部）
２  蛍光体層
３  蛍光体保護層（感光性樹脂保護層）
３ａ  露光部（第１の部分、第１のパッシベーション膜部）
３ｂ  未露光部（第２の部分、第２のパッシベーション膜部）
７  蛍光体下地層（第１の部分、非感光性樹脂保護層）
８  樹脂層（第２の部分）
９  開口部（露出部）
１０  蛍光体保護部材（第１の部分）
１１  光
１２  遮光マスク
１３  開口部（露出部）
１００  センサーパネル
１０１  基板
１０２  配線部
１０３  光電変換素子部
１０４  電極取り出し部（電極パッド部）
１０５  センサー保護層
２０１  蛍光体基板
２０２  反射層保護層
２０３  反射層
２０Ｘ  蛍光体下地層
２０４  蛍光体
２０５  防湿保護層
２０６  蛍光体防湿保護層
３０１  封止樹脂
３０２  接着層
【図３】
2006052981.tif 000003
【図４】
2006052981.tif 000004
【図５】
2006052981.tif 000005
【図６】
2006052981.tif 000006
【図１】
2006052981.tif 000007
【図２】
2006052981.tif 000008
【図７】
2006052981.tif 000009
【図８】
2006052981.tif 000010
【図９】
2006052981.tif 000011